Штамп для формообразования панелей
DIE FOR FORMING PANELS

Изобретение относится к обработке металлов давлением и может быть использовано при изготовлении деталей из листовых и слоистых материалов на предприятиях машиностроения.
Известен штамп для формообразования панелей термофиксацией: авт. Максименков В.И. и др.; авторское свидетельство СССР №654084 кл. В21Д 11/00 28.01.1977 г., позволяющий осуществлять формообразование панелей с регулированием величины давления на панель, что повышает качество получаемой заготовки.
Недостатки: штамп не позволяет получать панели двойной кривизны.
Известен штамп для формообразования с термофиксацией сотовых панелей: авт. Максименков В.И. и др.; авторское свидетельство СССР №1312828 кл. В21Д 11/00 1985 г. Штамп содержит матрицу, пуансон с изогнутой рабочей поверхностью и узел регулирования величины давления пуансона, который позволяет осуществлять формообразование панелей с получением двойной кривизны.
Недостатки: при формообразовании сотовой панели невозможно обеспечить заданную величину растяжения панели, что оказывает влияние на качество изготовления панели.
Данное изобретение направлено на устранение недостатков рассматриваемой конструкции.
Технический результат: повышение качества панели, что достигается посредством того, что штамп для формообразования панелей, включающий матрицу, пуансон с изогнутой рабочей поверхностью и узел регулирования давления на пуансон, отличающийся тем, что штамп дополнительно снабжен средством одновременного растяжения панели, выполненном в виде клиновых соединений, подвижно соединенных с рычагами узла регулирования давления на пуансон, а усилие растяжения панели определяется по зависимости
где α - угол клина, град.;
γ - угол между плоскостью клина и горизонтальной плоскостью, град;
3
P - вертикальное усилие клина, кгс.
Применение растяжения в процессе формообразования панели позволяет обеспечить растяжение внутренней и наружной обшивок и соединенных с ними ячеек сотового заполнителя. При этом грани ячеек остаются прямолинейными, то есть не теряют своей геометрической формы, что обеспечивает требуемое качество получаемой панели.
На фиг. 1 представлен расчет усилия растяжения в зависимости от угла клина.
На фиг. 2 показан штамп для формообразования панелей.
Штамп состоит из узла регулирования давления на пуансон, включающий: матрицу 1, пуансона 2, рычагов 3, на которых закреплен груз 4, контактирующих с пуансоном с помощью упоров 5 и передающих вес груза 4, закрепленного на рычагах 3, которые, в свою очередь, подвижно соединены с клиньями 6, перемещающимися в направляющих 7 и контактирующих с пластинами, соединенными с панелью 8.
Штамп работает следующим образом: заготовку панели 8 устанавливают на матрицу 1; сверху на панель устанавливают пуансон 2; рычаги 3 с грузами 4 перемещаются в рабочее положение до касания упоров 5 пуансона 2; клинья 6 входят в контакт с пластиной, соединенной с панелью 8.
Штамп помещают в печь и нагревают. При высокой температуре предел текучести материалов резко снижается. Под действием нагрузки, приложенной к панели начинается процесс ее деформации, который продолжается до полного прилегания к матрице.
Процесс формообразования панели сопровождается ее растяжением с помощью клиньев 6. После окончания формообразования печь выключается и после остывания штампа, последующей разборки, определяется качество получаемой панели.
Пример
Процесс формообразования осуществляется в штампе с нагревом в печи.
Сотовая панель, состоящая из двух обшивок, соединенных с сотовым заполнителем. Материал обшивок - титановый сплав ОТ4-1. Заполнитель изготовлен из титанового сплава ВТ1-0; длина панели 1000 мм; высота панели 15 мм; радиус пуансона 500 мм.
1
После завершения формообразования деформация е наружной обшивки определяется H/R=15/500=0,03, то есть ε=3%.
Относительное удлинение обшивок в холодном состоянии составляет 11%.
При нагреве панели относительное удлинение панели увеличивается до 18%.
2
При разработке штампа выбираем угол наклона клина α=10 град., тогда деформация для двух сторон клина составляет ε=6,8% при перемещении клина на 200 мм. Угол наклона клина выбирается с учетом пластических характеристик панели.
3
1
2
Общая деформация панели составляет ε=ε+ε=9,8%.
Рассмотрим деформацию ячеек заполнителя.
Формообразование без растяжения панели показано на фиг. 3. Размеры ячеек заполнителя на внутренней стороне панели, контактирующей с заполнителем, - сжимаются (фиг. 3а), а на наружной (фиг. 3б) растягиваются. При этом грани ячеек теряют прямолинейную форму.
На фиг. 4 показано формообразование с растяжением панели.
Сравнивая характер деформаций заполнителя следует, что в первом случае возникающие деформации на внутренней ячейки и внешней имеют различные знаки (сжатие и растяжение), что ведет к искажению граней ячейки, вследствие этого снижается качество панели.
Применение растяжения обеспечивает деформации одного знака (фиг. 4а и фиг. 4б), что исключает искажение граней ячейки и достаточно для получения качественной панели, а также снижение трудоемкости изготовления панели более чем в 1,5 раза.